"表面に形成された複数の交差する分割予定ラインで区画された各領域にそれぞれデバイスが形成されたウエーハの加工方法であって、ウエーハの表面側に液体を供給してウエーハ上に液体層を形成する液体供給ステップと、該液体供給ステップを実施した後、ウエーハの表面上の該液体層上に水溶性保護シートを配設するとともに、該液体をウエーハの表面と該水溶性保護シートの間から除去して該水溶性保護シートをウエーハの表面に貼着する水溶性保護シート貼着ステップと、該水溶性保護シート貼着ステップを実施した後、ウエーハに対して吸収性を有する波長のレーザビームを該水溶性保護シートを介して該分割予定ラインに沿ってウエーハに照射して、ウエーハにレーザ加工溝を形成するレーザ加工ステップと、該レーザ加工ステップを実施した後、ウエーハに洗浄水を供給して該水溶性保護シートをウエーハ上から除去する水溶性保護シート除去ステップと、を具備したことを特徴とするウエーハの加工方法。ところが、デバイス上に例えば数百μmもの高さを有するバンプが形成されたウエーハでは、バンプを被覆する保護膜を形成するために非常に多量の保護膜剤を使用する必要がある上、保護膜の形成に時間がかかるという問題がある。特に、特許文献2に開示されたスピンコート法で水溶性保護膜を形成する場合には、供給した水溶性樹脂のうち90以上が飛散して廃棄されてしまうため、非常に不経済である。本発明はこのような点に鑑みてなされたものであり、その目的とするところは、保護膜剤の過剰使用を抑えるとともに短時間での保護膜形成を可能とするウエーハの加工方法を提供することである。本発明によると、表面に形成された複数の交差する分割予定ラインで区画された各領域にそれぞれデバイスが形成されたウエーハの加工方法であって、ウエーハの表面側に液体を供給してウエーハ上に液体層を形成する液体供給ステップと、該液体供給ステップを実施した後、ウエーハの表面上の該液体層上に水溶性保護シートを配設するとともに、該液体をウエーハの表面と該水溶性保護シートの間から除去して該水溶性保護シートをウエーハの表面に貼着する水溶性保護シート貼着ステップと、該水溶性保護シート貼着ステップを実施した後、ウエーハに対して吸収性を有する波長のレーザビームを該水溶性保護シートを介して該分割予定ラインに沿ってウエーハに照射して、ウエーハにレーザ加工溝を形成するレーザ加工ステップと、該レーザ加工ステップを実施した後、ウエーハに洗浄水を供給して該水溶性保護シートをウエーハ上から除去する水溶性保護シート除去ステップと、を具備したことを特徴とするウエーハの加工方法が提供される。本発明によると、ウエーハ上に液体層を形成した後、該液体層上に水溶性保護シートを配設してウエーハの表面と水溶性保護シートの間から液体層を除去することにより水溶性保護シートをウエーハの表面に貼着して保護膜とするため、保護膜剤の過剰使用が抑えられるとともに短時間での保護膜形成が可能となる。以下、本発明の実施形態を図面を参照して詳細に説明する。図1を参照すると、本発明の加工方法が適用される半導体ウエーハWの斜視図が示されている。半導体ウエーハWの表面においては、第1の分割予定ラインストリートS1と第2の分割予定ラインストリートS2とが直交して形成されており、第1の分割予定ラインS1と第2の分割予定ラインS2とによって区画された各領域にそれぞれデバイスDが形成されている。図1の拡大図に示すように、各デバイスDの四辺には複数の突起状のバンプ5が形成されている。本発明のウエーハの加工方法では、まず図2に示す液体供給ステップを実施する。この液体供給ステップでは、保持テーブル10に保持されたウエーハWに液体供給源12に接続された液体供給ノズル13から液体14を供給して、ウエーハWの表面に液体層15を形成する。好ましくは、液体14としては純水が使用される。液体供給ステップを実施した後、図3に示す水溶性保護シート貼着ステップを実施する。この水溶性保護シート貼着ステップでは、図3Aに示すように、ウエーハWの表面上に形成された液体層15上に水溶性保護シート16を配設する。そして、水溶性保護シート16をウエーハWに対して押し付けて、ウエーハWの表面と水溶性保護シート16の間から液体を除去すると、図3Bに示すように水溶性保護シート16がウエーハWに密着して貼着される。ウエーハWの外周からはみ出した水溶性保護シート16はウエーハ外周に沿って切り取ってもよい。水溶性保護シート16は、例えばPVAポリビニルアルコール、PEGポリエチレングリコール等から形成される。水溶性保護シート16の厚みは、バンプ5の高さより厚いものを用いるとバンプ5を完全に保護シート16中に埋設でき、レーザビーム入射面を平坦にできるため、好ましい。水溶性保護シート貼着ステップを実施した後、水溶性保護シート16が貼着されたウエーハWを図4に示すように、レーザ加工装置のチャックテーブル40上に載置してチャックテーブル40でウエーハWを吸引保持する。図4において、レーザ加工装置のレーザビーム照射ユニット20は、ケーシング22中に収容された図5に示すレーザビーム発生ユニット24と、ケーシング22の先端に装着された集光器レーザヘッド26とから構成される。図5に示されるように、レーザビーム発生ユニット24は、YAGレーザ発振器等のレーザ発振器28と、繰り返し周波数設定手段30と、パルス幅調整手段32と、レーザ発振器28から発振されたレーザビームのパワーを調整するパワー調整手段34とを含んでいる。レーザ加工ステップを実施する前に、チャックテーブル40に吸引保持されたウエーハWの加工領域を撮像ユニット42の直下に移動し、撮像ユニット42でウエーハWの加工領域を撮像する。そして、レーザビームを照射するレーザビーム照射ユニット20の集光器26と第1の分割予定ラインS1との位置合わせを行うためのパターンマッチング等の画像処理が実行され、レーザビーム照射位置のアライメントを遂行する。第1の分割予定ラインS1のアライメントが終了すると、チャックテーブル40を90度回転してから、第1の分割予定ラインS1と直交する第2の分割予定ラインS2についても同様なアライメントを実施する。アライメント実施後、チャックテーブル40を移動して第1の分割予定ラインS1の加工開始位置を集光器26の直下に位置づけ、レーザビーム発生ユニット24のパワー調整手段34により所定パワーに調整されたパルスレーザビームを、図5に示す集光器26のミラー36で反射してから集光用対物レンズ38で水溶性保護シート16を介してウエーハWの表面に集光する。このように集光器26でパルスレーザビームを水溶性保護シート16を介してウエーハWの表面に集光しながら、チャックテーブル40を所定の送り速度例えば100mm/秒でX軸方向に移動しながら、第1の分割予定ラインS1に沿ってアブレーション加工によりレーザ加工溝41図6及び図7参照を形成する。レーザビーム照射ユニット20をY軸方向にインデックス送りしながら、全ての第1の分割予定ラインS1に沿って同様なレーザ加工溝41を形成する。第1の分割予定ラインS1に沿ってのレーザ加工ステップ終了後、チャックテーブル40を90度回転してから、第2の分割予定ラインS2についてもアブレーション加工により同様なレーザ加工溝41を形成する。尚、本実施形態のレーザ加工ステップでのレーザ加工条件は例えば以下の通りである。光源:YAGパルスレーザ波長:355nmYAGレーザの第3高調波出力:3.0W繰り返し周波数:20kHz集光スポット径:1.0μm送り速度:100mm/秒レーザ加工ステップを実施することによって、ウエーハWには第1及び第2の分割予定ラインS1,S2に沿って図6及び図7に示すようにレーザ加工溝41が形成される。レーザ加工ステップ実施時に、レーザビームの照射によってデブリが発生しても、このデブリは水溶性保護シート16によって遮断され、デバイスDの電子回路及びバンプ等に付着することはない。レーザ加工ステップ実施後、図6に示すように、洗浄水供給源44に接続された洗浄水ノズル46から洗浄水48を水溶性保護シート16に供給して、ウエーハW上から水溶性保護シート16を水に溶かして除去する。洗浄水48としては例えば純水が使用される。水溶性保護シート除去ステップ実施後のウエーハWの断面図が図7に示されている。水溶性保護シート除去ステップでは、例えばスピンナ洗浄装置のスピンナテーブルで水溶性保護シート16の貼着されたウエーハWを吸引保持し、洗浄水供給源44とエア源に接続された洗浄水ノズルから純水とエアとからなる洗浄水を噴射しながらウエーハWを低速回転例えば300rpmさせてウエーハWを洗浄して、水溶性保護シート16を除去するようにしてもよい。レーザ加工ステップが終了し、第1及び第2の分割予定ラインS1,S2に沿ってレーザ加工溝41の形成されたウエーハWは、ブレーキング装置に装着されてウエーハWに外力を付与することにより、レーザ加工溝41に沿って個々のデバイスDに分割される。上述した本実施形態のウエーハの加工方法では、水溶性保護シート16をウエーハWの表面に貼着して保護膜とするため、保護膜剤の過剰使用が抑制されるとともに、短時間での保護膜形成が可能である。上述した実施形態では、水溶性保護シート貼着ステップで、保持テーブル12でウエーハWを直接保持しているが、水溶性保護シート16の貼着前に、ウエーハWの裏面を粘着テープに貼着し、粘着テープの外周部を環状フレームに貼着してから、水溶性保護シート貼着ステップ以下の各ステップを実施するようにしてもよい。これにより、ウエーハWのハンドリング性が向上する。"